ОБМОТОЧНЫЙ ПРОВОД

Обмоточный провод
Полезная модель относнтся к области электротехники, а может быть использована в кабельной промышленности при производстве обмоточных теплостойких проводов с эмалево-пленочной полимерной изоляцией, предназначенных для обмотки статоров погружных малозаполненных электродвигателей.
Известен обмоточный провод марки ППВМ для погружных водонаполненных электродвигателей, содержащий медную токопроводдщую жилу с двухслойной изоляцией из полиэтилена и КОМПОЗИ1ДИИ полипропилена (Н.И.Белоруссов и др. Электрические кабели, провода и шнуры. М., Энергоатомиздат, I987, с 493).
К недостаткам этого провода следует отнести повышенная толщина изоляции, что усложняет изготовление электродвигателей, и низкая теплостойкость изоляции.
Наиболее близким из числа известных к предлагаемому является обмоточный провод марки ПЭИ-200, содержащий медную токопроводящую жилу и изоляцию, состоящую из слоя полиамидимидного лака и полиимиднофторопластовой пленки (Провода обмоточные теплостойкие с эмалево-пленочной и
МКИ 7 Н 01 в 7/02
пленочной полиимиднофторопластовой изоляцией ТУ 16-705.15980).
Однако, этот провод имеет невысокие показатели механической прочности и пробивного напряжения. Поставленная задача состояла в разработке конструкции обмоточного провода, имеющего повышенные показатели механической прочности и пробивного напряжения.
Технический результат достигается тем, что обмоточный провод, содержащий медную токопроводящую жилу и изоляцию из слоя полиамидимидного лака и полиимиднофторопластовой пленки, дополнительно содержит слой полиэфиримидного лака, нанесенного непосредственно на медную токопроводящую жилу, и слой полиамидимидного лака, нанесенного поверх указанной пленки.
Полезная модель иллюстрируется чертежом, на котором показан провод в разрезе.
Заявленный обмоточный провод содержит медную токопроводящую жилу 1, слой полиэфиримидного лака 2, слой полиамидимидного лака 3, полиимидно-фторопластовую пленку 4,ujM полиамидимидного лака 5.
Пиже приводятся сведения , подтверждающие промышленную применимость полезной модели.
ki/Y:&996
,1
Медная токопроводящая жила 1 пропускается через лаковую ванну, заполненную полиэфиримидным лаком 2, и поступает в печь для термообработки. Указанные операции могут быть произведены несколько раз. Далее на провод таким же образом наносят слой полиамидимидного лака 3.
Провод с полученным лаковым показателем обматывают полиимидно-фторопластовой пленкой 4 на лентообмоточной линии и спекают в печи при 360-400 С.
Затем провод вновь пропускают через лаковую ванну, заполненную полиамидимидным лаком, нанося, таким образом второй слой лака 5.
Проведенные испытания показали повышение механической прочности провода в 1,5 раза и пробивного напряжения на 10-15 % по сравнению с аналогичными показателями известного провода.